Echantillon Phr de CB Rotor Caoutchouc Procédé de mélange FF (%) Temp. TCU Temps de mélange (s) Température de Déversement (°C) Vitesse de rotor (tpm) Vitesse de pointe (m/s) Humidité de composite en % Efficacité énergétique en % Débit de libération de liquide moyen (kg/kg*min) Energie spécifique kJ/kg Sec 20 50 2W SMR20 16L H 72 50 232 -- 50 0,62 -- -- -- -- Sec 21 51 4WN RSS3 16L J 72 50 201 150 50 0,62 0,7 -- -- 823 Sec 22 46 4WN RSS3 16L J 72 50 219 150 50 0,62 0,6 -- -- 843 Sec 23 56 4WN RSS3 16L J 72 50 206 150 50 0,62 0,5 -- -- 792 Ex. 29 50 2WL SMR5 1,6L G’ 70 90 586 160 105 0,56 0,9 61 0,044 1699 Ex. 30 50 2WL RSS1 1,6L G’ 70 90 660 160 105 0,56 0,7 53 0,039 1962 Ex. 31 50 2W SMR5 16L I 66 90 2023 165 50 0,62 1,1 36 0,012 2982 Ex. 32 50 6W SMR5 16L I 68 90 691 165 70 0,87 1,3 47 0,037 2244 Ex. 33 51 4WH SMR5 16L I 68 90 843 160 60 0,74 1,3 50 0,031 2135 Ex. 34 51 4WH SMR5 16L I 68 90 568 160 80 0,99 2,0 52 0,046 2004 Ex. 35 51 4WH SMR5 16L I 66 90 1067 160 50 0,62 1,0 47 0,024 2300 Ex. 36 51 4WH SMR5 16L I 66 90 516 160 70 0,87 2,0 58 0,050 1819 Ex. 37 51 4WN SMR5 16L I 68 90 1211 160 60 0,74 2,1 40 0,021 2650 Ex. 38 51 4WN SMR5 16L I 68 90 829 160 60 0,74 2,2 49 0,030 2122 Ex. 39 51 6W SMR5 16L I 68 90 929 165 60 0,74 1,0 43 0,028 2519 Ex. 40 51 4WN RSS1 16L I 68 75 974 165 60 0,74 1,2 40 0,026 2705 Ex. 41 51 4WN RSS1 16L I 68 65 1800 165 60 0,74 0,9 26 0,014 4144 Ex. 42 51 4WN SMR5 16L I 68 75 1203 165 60 0,74 1,0 37 0,021 2900 Ex. 43 50 6W SMR5 16L I 68 90 1772 160 50 0,62 1,3 31 0,014 3432 Ex. 44 51 4WN SMR5 16L I 68 90 486 160 80 0,99 2,7 57 0,053 1794 Ex. 45 51 4WN SMR5 16L I 70 90 573 160 70 0,87 3,0 56 0,044 1821 Ex. 46 51 4WN SMR5 16L I 70 90 -- 160 70 0,87 2,6 -- -- -- Ex. 47 51 4WN SMR5 16L I 72 90 -- 160 60 0,74 2,3 -- -- -- Ex. 48 51 4WN SMR5 16L I 72 90 494 160 80 0,99 3,4 57 0,051 1787 Ex. 49 1 51 6W SMR5 16L I 68 90 567 160 60 0,74 0,7 64 0,047 1699 Ex. 50 51 6W SMR5 16L I 68 90 929 165 60 0,74 1,0 43 0,028 2519 Ex. 51 1 51 4WH SMR5 16L I 66 90 480 143 60 0,74 1,4 71 0,055 1491 Ex. 52 51 4WH SMR5 16L I 66 90 746 160 60 0,74 1,8 54 0,034 1963 Ex. 53 2 50 2W SMR5 16L I 71 90 1724 165 60 0,74 0,9 39 0,015 2746 Ex. 54 2 50 2W SMR5 16L I 71 90 1609 165 60 0,74 1,1 40 0,017 2646 Ex. 55 50 2W SMR5 16L I 68 90 1931 160 60 0,74 0,9 35 0,014 3047 Ex. 56 50 2W SMR5 16L I 68 90 1668 160 60 0,74 0,7 39 0,015 2725 Ex. 57 51 4WN RSS3 16L K 68 90 1046 165 60 0,74 1,0 46 0,027 2332 Ex. 58 51 4WN RSS3 16L K 68 90 1007 160 60 0,74 1,8 46 0,027 2314 Ex. 59 51 4WN RSS3 16L K 68 90 1159 170 60 0,74 0,5 41 0,023 2635 Ex. 60 51 4WN RSS3 16L K 68 90 756 165 80 0,99 1,3 44 0,038 2436 Ex. 61 51 4WN RSS3 16L K 68 90 488 170 80 0,99 0,7 49 0,056 2216 Ex. 62 46 4WN RSS3 16L K 68 75 657 165 80 0,99 1,4 40 0,037 2516 Ex. 63 56 4WN RSS3 16L K 68 75 651 165 80 0,99 1,1 45 0,045 2523 Ex. 64 56 4WN RSS3 16L K 68 75 607 165 80 0,99 1,1 44 0,046 2582 Ex. 65 51 4WN RSS3 16L K 68 75 672 165 80 0,99 1,9 44 0,039 2415 Ex. 66 51 4WN RSS3 66L L 66 90 656 165 60 1,19 2,7 51 0,037 2019 Ex. 67 51 4WN RSS3 66L L 66 90 895 170 60 1,19 1,4 41 0,028 2606 Ex. 68 51 4WN RSS3 66L L 66 75 682 175 80 1,59 1,9 43 0,037 2450 Ex. 69 51 4WN RSS3 66L L 66 90 1168 170 60 1,19 1,6 33 0,021 3264 Ex. 70 51 4WN RSS3 66L L 66 90 482 175 80 1,59 0,9 51 0,053 2139 Ex. 71 51 4WN RSS3 66L L 66 90 1090 175 60 1,19 1,0 26 0,023 3057 Ex. 72 51 4WN RSS3 66L L 66 90 618 170 70 1,39 1,6 52 0,041 2060 Ex. 73 46 4WN RSS3 66L L 66 75 1921 170 60 1,19 0,7 23 0,012 4328 Ex. 74 51 4WN RSS3 66L L 66 75 1039 165 60 1,19 1,9 36 0,024 2929 Ex. 75 51 4WN RSS3 66L L 66 75 1131 175 60 1,19 0,9 36 0,022 3014 Ex. 76 51 4WN RSS3 66L L 66 75 622 170 70 1,39 1,7 53 0,045 2007 1,6L G’ = 1,6L G avec Temps. TCU = 90°C